(57)【要約】【課題】  本発明は、上記問題を解決するためになされたもので、臭気がなく、室温から低温域において優れた硬化性を示す二液型エポキシ樹脂組成物であり、接着性、耐衝撃性、耐湿性に優れ、土木・建築材料分野の短時間施工に適した二液型エポキシ樹脂組成物を提供することを目的とする。【解決手段】  エポキシ樹脂を含有する第１液と、一分子中にアミノ基を２個以上有したアミン化合物、及び下記構造式（１）で表されるアルカノールアミン化合物とを含有する第２液とからなる。これにより臭気がなく、室温から低温域において優れた硬化性を示す二液型エポキシ樹脂組成物を提供することができる。【選択図】  図１
2007246601.tif 000002
【特許請求の範囲】
【請求項１】
エポキシ樹脂を含有する第１液と、
下記構造式（１）で表されるアルカノールアミン化合物を含有する第２液と、
前記第１液又は第２液に添加される硬化剤とを
を具備することを特長とする二液型エポキシ樹脂組成物。
【化１】
2007246601.tif 000011
【請求項２】
前記硬化剤は一分子中にアミノ基を２個以上有したアミン化合物であることを特徴とする請求項１記載の二液型エポキシ樹脂組成物。
【請求項３】
前記アルカノールアミン化合物は、モノエタノールアミンであること
を特徴とする請求項１乃至２記載の二液型エポキシ樹脂組成物。
【請求項４】
前記硬化剤は脂肪族アミンまたはウレタン分解物であること
を特徴とする請求項１乃至３記載の二液型エポキシ樹脂組成物。
【請求項５】
前記アルカノールアミン化合物の添加量は、前記エポキシ樹脂組成物総量に対して１０wt%以下であること
を特徴とする請求項乃至４記載の二液型エポキシ樹脂組成物。
【請求項６】
前記エポキシ樹脂組成物と一分子中にアミノ基を２個以上有した前記アミン化合物は、室温で液体である材料とする
ことを特徴とする請求項２記載の二液型エポキシ樹脂組成物。
【請求項７】
エポキシ樹脂を含有する第１液と、
下記構造式（１）で表されるアルカノールアミン化合物を含有する第２液と、
前記第１液又は第２液に添加される硬化剤と
を混合して硬化させたことを特徴とするエポキシ樹脂組成物。
【化２】
2007246601.tif 000012
【請求項８】
更に、骨材と混合し硬化させることを特徴とする請求項７記載の道路舗装用エポキシ樹脂組成物。
【発明の詳細な説明】
【技術分野】
【０００１】
本発明は、ニ液型エポキシ樹脂組成物及びエポキシ樹脂組成物に関する。
【背景技術】
【０００２】
土木・建築等に用いられているエポキシ樹脂組成物は、屋外の作業を行う等の作業環境の条件から、施工時間を短縮化するために短時間で高速硬化するエポキシ樹脂が望まれている。高速硬化する樹脂としての改良は主に硬化剤の改良がすすめられており、代表的な硬化形態としては、ポリメルカプタンと三級アミンを硬化剤にするエポキシ樹脂接着剤、硬化剤にジスルフィド系メルカプタン樹脂及びアミン類を使用するエポキシ樹脂接着剤、ポリサルファイド変性エポキシ樹脂と変性ポリオキシアルキレンアミンを含む透水性バインダー樹脂組成物、また、ポリアミド系硬化剤を用いた例として硬化剤にポリチオール樹脂とm-キシレンジアミンの変性ポリアミド樹脂を使用するエポキシ樹脂組成物などがある。
【０００３】
これらのエポキシ樹脂硬化系の中で、特に硬化性に優れた硬化系としては、現在一般に市販されているポリメルカプタンと三級アミンを硬化剤にする系がある。
【０００４】
例えば、特許文献１にはポリメルカプタン硬化剤、アミン系硬化促進剤、アミン活性調整剤、無機充填剤からなる樹脂組成物が開示されている。これは、低温から常温域での硬化性は優れているものの、ポリメルカプタン特有の臭気を感じるため作業性を著しく低下させるという問題がある。また、硬化剤成分は長期保存時に表面に皮張りが発生し、増粘してしまう問題もある。更に、ポリメルカプタンの場合構造鎖に多くのエーテル結合を有しており、硬化物の耐水性が劣る等の問題もある。また、架橋密度がアミン系の硬化と比較して低く、物性を付与させることが必要となっている。
【０００５】
一方、特許文献２には硬化剤にポリチオール樹脂とm-キシレンジアミンの変性ポリアミド樹脂を使用するエポキシ樹脂組成物が開示されている。しかし、アミド系硬化剤やアミン硬化の場合は高速硬化が難しく、特に低温時に硬化性が劣るため、冬場の寒冷地での施工においては施工時間を要するなどの問題があった。
【特許文献１】特開平５−１１２６３２号公報
【特許文献２】特公昭６１−５０５１２号公報
【発明の開示】
【発明が解決しようとする課題】
【０００６】
本発明は、上記問題を解決するためになされたもので、低温域において優れた硬化性を示す二液型エポキシ樹脂組成物であり、接着性、耐衝撃性、耐湿性に優れ、土木・建築材料分野の短時間施工に適した二液型エポキシ樹脂組成物を提供することを目的としている。
【課題を解決するための手段】
【０００７】
上記目的を達成するために本発明の二液型エポキシ樹脂組成物は、エポキシ樹脂を含有する第１液と、下記構造式（１）で表されるアルカノールアミン化合物を含有する第２液と、前記第１液又は第２液に添加される硬化剤とを具備することを特長とする。
【化１】
2007246601.tif 000003
【０００８】
また、前記硬化剤は一分子中にアミノ基を２個以上有したアミン化合物であることが好ましい。
【０００９】
また、前記アルカノールアミン化合物は、モノエタノールアミンであることが好ましい。
【００１０】
また、前記硬化剤は脂肪族アミンまたはウレタン分解物であることが好ましい。
【００１１】
また、前記アルカノールアミン化合物の添加量は、前記エポキシ樹脂組成物総量に対して１０wt%以下であることが好ましい。
【００１２】
また、前記エポキシ樹脂組成物と一分子中にアミノ基を２個以上有した前記アミン化合物は、室温で液体である材料とすることが好ましい。
【００１３】
本発明のエポキシ樹脂組成物はエポキシ樹脂を含有する第１液と、下記構造式（１）で表されるアルカノールアミン化合物を含有する第２液と、前記第１液又は第２液に添加される硬化剤とを混合して硬化させたことを特徴とする。
【化２】
2007246601.tif 000004
【００１４】
また、更に、骨材と混合し硬化させることを特徴とすることが好ましい。
【発明の効果】
【００１５】
本発明によれば、低温域において優れた硬化性を示す二液型エポキシ樹脂組成物であり、接着性、耐衝撃性、耐湿性に優れ、土木・建築材料分野の短時間施工に適した二液型エポキシ樹脂組成物を提供できる。
【発明を実施するための最良の形態】
【００１６】
二液型エポキシ樹脂組成物は、主剤となるエポキシ樹脂と、主剤と混合して生成されるエポキシ樹脂組成物を硬化させるための硬化剤とからなる。発明者らは鋭意研究の結果、臭気がなく、低温での高速硬化と硬化樹脂物性を有した二液型のエポキシ樹脂組成物を見出した。
【００１７】
本実施形態における二液型エポキシ樹脂組成物は、エポキシ樹脂と、硬化剤と、硬化触媒として作用する前記構造式（１）に示すアルカノールアミン化合物とを含有する。
【００１８】
以下各成分について具体的に説明する。
【００１９】
（エポキシ樹脂）
本実施の形態において、エポキシ樹脂は、二液型エポキシ樹脂の主剤成分となるものである。
【００２０】
本実施の形態において用いることのできるエポキシ樹脂としては、ビスフェノールＡ型エポキシ樹脂、ビスフェノールＦ型エポキシ樹脂、ビフェニル型エポキシ樹脂、フェノールノボラック型エポキシ樹脂、オルソクレゾールノボラック型エポキシ樹脂、ジシクロペンタジエンノボラック型エポキシ樹脂、トリス−ヒドロキシフェニルメタン型エポキシ樹脂、その他の多官能型エポキシ樹脂のほか、脂環式エポキシ樹脂、トリグリシジールイソシアネートやヒダントインエポキシの如き含複素環エポキシ樹脂、水添ビスフェノールＡ型エポキシ樹脂、プロピレングリコールジグリシジルエーテルやペンタエリスリトール−ポリ−グリシジルエーテルなどの脂肪族系エポキシ樹脂、脂肪族もしくは芳香族カルボン酸とエピクロルヒドリンとの反応によって得られるエポキシ樹脂、スピロ環含有エポキシ樹脂、オルソ−アリル−フェノールノボラック化合物とエピクロルヒドリンとの反応生成物であるグリシジルエーテル型エポキシ樹脂、ビスフェノールＡの各水酸基のオルソ位にアリル基を有するジアリルビスフェノール化合物とエピクロルヒドリンとの反応生成物であるグリシジルエーテル型エポキシ樹脂などである。
【００２１】
また、難燃性を付与させる目的で臭素化したエポキシ樹脂なとも用いることができる。
【００２２】
さらに、ここでのエポキシ樹脂は、低粘度で取扱い易い樹脂組成物を調製する観点から、室温で液体のエポキシ樹脂が好ましい。また、後述する硬化剤等にウレタン分解物を含む場合には、ウレタン分解物との相溶性の観点から室温（１０℃〜３５℃）で液体であるエポキシ樹脂を使用することが好ましい。
【００２３】
室温で液体のエポキシ樹脂の具体例としては、たとえば、ＥＰ−４１００、ＥＰ−４１００Ｇ、ＥＰ−４１００Ｅ、ＥＰ−４１００Ｗ、ＥＰ−４１００ＴＸ、ＥＰ−４３００Ｅ、ＥＰ−４３４０、ＥＰ−４２００、ＥＰ−４４００、Ｅｐ−４５００Ａ、ＥＰ−４５１０、ＥＰ−４５２０、ＥＰ−４５２０Ｓ、ＥＰ−４５２０ＴＸ、ＥＰ−４５３０、ＥＰ−４９０１、ＥＰ−４９０１Ｅ、ＥＰ−４９５０、ＥＰ−４０００、ＥＰ−４００５、ＥＰ−１３０７、ＥＰ−４０８０Ｅ、ＥＰ−４０１２Ｍ、ＥＰ−４０００Ｓ、ＥＰ−４０００ＳＳ、ＥＰ−４００３Ｓ、ＥＰ−４０１０Ｓ、ＥＰ−４０８８Ｓ、ＥＰ−４０８５Ｓ、ＥＰＵ−７８−１３Ｓ、ＥＰＲ−４０３０、ＥＰ−４９−２３、ＥＰ−４９−２５、ＥＤ−５０９Ｓ、ＥＤ−５１８Ｓ、ＥＰＵ−６、ＥＰＵ−７８−１１、ＥＰＵ−１３４８、ＥＰＵ−１３９５、ＥＰＵ−４０２３、ＥＰＵ−４０２６、ＥＰＵ−１３０９、ＥＰＵ−１４１５−１、ＥＰＲ−１５０８、ＥＰＲ−２１、ＥＰＵ−１１、ＥＰＵ−１５、ＥＰＵ１６Ａ、ＥＰＵ−１６Ｎ、ＥＰＵ−１７Ｔ−６（以上旭電化工業社製）、さらにエピコート８２５、エピコート８２７、エピコート８２８、エピコート８２８ＥＬ、エピコート８２８ＸＡ、エピコート８３４、エピート８０１、エピコート８０１Ｐ、エピコート８０２、エピコート８０２ＸＡ、エピコート８１５、エピコート８１５ＸＡ、エピコート８１６Ａ、エピコート８１９、エピコート８０６、エピコート８０６Ｌ、エピコート８０７（以上ジャパンエポキシレジン株式会社）、ＣＥＬ−２０２１Ｐ（３，４−エポキシシクロヘキシルメチル３’，４’−エポキシシクロヘキサンカルボキシレート、エポキシ当量１２８〜１４０、粘度２００〜３５０［ｍＰａ・ｓ／２５℃］）、ＣＥＬ−２０２１Ａ（３，４−エポキシシクロヘキシルメチル３’４’−エポキシシクロヘキサンカルボキシレート、エポキシ当量１３０〜１４５、粘度２００〜４５０［ｍＰａ・ｓ／２５℃］）、ＣＥＬ−２０００（１−ビニル−３，４−エポキシシクロヘキサン、１．５［ｍＰａ・ｓ／２５℃］）、ＣＥＬ−３０００（１，２，８，９−ジエポキシリモネン、エポキシ当量９３．５以下、粘度５〜２０［ｍＰａ・ｓ／２５℃］）（以上ダイセル化学工業製）や、デナコールＥＸ−４２１、２０１（レゾルシンジグリシジルエーテル）、２１１（ネオペンチルグリコールジグリシジルエーテル）、９１１（プロピレングリコールジグリシジルエーテル）、７０１（アジピン酸ジグリシジルエステル）（以上ナガセケムテックス社製）等を用いることができる。
【００２４】
その他のエポキシ樹脂として、エポキシ基を持つ（メタ）アクリレートとして広く使用されているものも使用できる。
【００２５】
その具体例としては、グリシジルメタクリレート、２−メチル−グリシジルメタクリレート、エポキシ化イソプレニルメタクリレート、３，４−エポキシシクロヘキサンメタノール（メタ）アクリレート、３，４−エポキシシクロヘキサンメタノールのε−カプロラクトン変性物の（メタ）アクリル酸エステル（例えば、ダイセル化学工業（株）社製、サイクロマーＭ１００（エポキシ当量１９６〜２１３）、同Ａ２００（エポキシ当量１８２〜１９５）、同Ｍ１０１（エポキシ当量３２６〜３５５））等も単独、又は他の共重合可能な重合性単量体と共重合して用いることができる。
【００２６】
共重合に用いられる重合性単量体としては、例えば、（メタ）アクリル酸アルキルエステル、水酸基含有（メタ）アクリル酸アルキルエステル、脂環式（メタ）アクリル酸エステル、アクリル酸芳香族エステル、環内に３級炭素を含み炭素数が７〜２０である脂環式メタクリル酸エステル等の不飽和脂肪酸エステル、スチレン、α−メチルスチレン、α−エチルスチレン、クロロスチレン、ビニルトルエン、ｔ−ブチルスチレン等の芳香族ビニル化合物、アクリロニトリル、メタクリロニトリル等のシアン化ビニル化合物、Ｎ−アルキル基置換マレイミド、Ｎ−シクロアルキル置換マレイミド、Ｎ−フェニルマレイミド等のＮ−置換マレイミド等がある。
【００２７】
エポキシ基を持つ（メタ）アクリレート等を単独、又は他の共重合可能な重合性単量体と重合させる場合には開始剤を用いることができる。開始剤とは例えば（メタ）アクリレート等のアクリル基の重合に際して用いるもので、反応を促進することができる。
【００２８】
開始剤としては、過硫酸カリウム、過硫酸アンモニウム、過酸化ベンゾイル、過酸化水素、ジ−ｔ−ブチルパーオキシド、ジクミルパーオキシド、２，４−ジクロロベンゾイルパーオキシド、デカノイルパーオキシド、ラウリルパーオキシド、クメンヒドロパーオキシド、ｔ−ブチルヒドロパーオキシド、アセチルパーオシキド、メチルエチルケトンパーオキシド、コハク酸パーオキシド、ジセチルパーオキシジカーボネート、ｔ−ブチルパーオキシアセテート、ＡＩＢＮ（２，２’−アゾビスイソブチロニトリル）、ＡＢＮ−Ｅ（２，２’−アゾビス（２−メチルブチロニトリル））、ＡＢＮ−Ｖ（２，２’−アゾビス（２，４−ジメチルバレロニトリル））、パーブチルＯ（ｔ−ブチルパーオキシ２−エチルヘキサノエート）などを使用することができる。
【００２９】
またエポキシ樹脂組成物として水系溶媒を含む場合には、水溶性エポキシ樹脂なども使用することも可能である。後述する硬化剤等にウレタン分解物を含む場合には、ウレタン分解物との相溶性の観点から室温で液体の水溶性エポキシ樹脂を使用することが好ましい。
【００３０】
水溶性エポキシ樹脂の具体例としては、エチレンプロピレングリコールジグリシジルエーテール、ポリプロピレングリコールジグリシジルーテール、ラウリルアルコールグリシジルエーテル、ソルビトールポリグリシジルエーテル、ポリグリコールポリグリシジルエーテル、ペンタエリスリトールポリグリシジルエーテル、ジグリコールポリグリシジルエーテル、グリセロールポリグリシジルエーテル、トリメチロールプロパンポリグリシジルエーテールなどがあげられる。例えば、デナコールＥＸ−６１１、デナコールＥＸ−６１２、デナコールＥＸ−６１４、デナコールＥＸ−６１４Ｂ、デナコールＥＸ−６２２、デナコールＥＸ−５１２、デナコールＥＸ−５２１、デナコールＥＸ−４２１、デナコールＥＸ−３１３、デナコールＥＸ−３１４、デナコールＥＸ−３２１、デナコールＥＸ−８１０、デナコールＥＸ−８１１、デナコールＥＸ−８５０、デナコールＥＸ−８５１、デナコールＥＸ−８２１、デナコールＥＸ−８３０、デナコールＥＸ−８３２、デナコールＥＸ−８４１、デナコールＥＸ−８６１、デナコールＥＸ−９１１、デナコールＥＸ−９４１、デナコールＥＸ−９２０、デナコールＥＸ−９３１（以上ナガセケムテック株式会社）なども使用することができる。
【００３１】
また、本実施形態におけるエポキシ樹脂の粘度は、室温における粘度が３０００[ｍＰａ・s]が好ましい。エポキシ樹脂の粘度が３０００[ｍＰａ・s]を越えた場合には、道路舗装用組成物の配合が極めて困難になり、舗装現場施工の作業性が低下して好ましくない。選択したエポキシ樹脂の粘度が３０００[ｍＰａ・s]を上回った場合には、より低粘度のエポキシ材料を配合することによって、粘度を適切な範囲に制御することが可能である。
【００３２】
また脂肪族エポキシ樹脂は低粘度で、後述する骨材との濡れ性あるいはアスファルト層との親和性があるため、骨材等を混合する場合にはエポキシ樹脂として配合することが好ましい。脂肪族エポキシ樹脂を配合すると、車両の通行にともなう衝撃性を向上させ道路の延命化を図ることが可能になる。
【００３３】
この脂肪族エポキシ樹脂としては、例えば、前記した水溶性エポキシ樹脂の他、デナコールＥＸ−４１１、デナコールＥＸ−２０１、デナコールＥＸ−２１１、デナコールＥＸ−２１２、デナコールＥＸ−２５２、デナコールＥＸ−１１１、デナコールＥＸ−１２１、デナコールＥＸ−１７１、デナコールＥＸ−１９２、デナレックスＲ−４５ＥＰＴ、デナコールＥＸ−２２１（以上ナガセケムテック株式会社）、ＥＰＩＣＬＯＮ ７０３、ＥＰＩＣＬＯＮ ７０５、ＥＰＩＣＬＯＮ ７０５、ＥＰＩＣＬＯＮ ７０７、ＥＰＩＣＬＯＮ ７２０、ＥＰＩＣＬＯＮ ７２５、ＥＰＩＣＬＯＮ ７２６（以上大日本インキ化学工業株式会社）などが挙げられる。
【００３４】
上述したように、これらのエポキシ樹脂は粘度、低温硬化性、耐熱性、骨材・アスファルトとの接着性、表面硬度の点から、適宜混合して使用することができる。例えば、固形のエポキシ樹脂を室温で液体のエポキシ樹脂で溶解して使用することもできる。固形のエポキシ樹脂を低粘度で、液体のエポキシ樹脂で液化し使用することも可能である。
【００３５】
（硬化剤）
主剤と混合して生成されるエポキシ樹脂組成物を硬化させるための硬化剤は、フェノール系、酸無水物系、ポリアミド系、イミダゾール系等を用いることが可能であるが、アミノ基を２個以上有したアミン化合物を使用すると良い。これはアミノ基を２個以上有したアミン化合物がエポキシ樹脂組成物としてエポキシ樹脂と混合する場合に硬化性に優れるためである。
【００３６】
例えばN-アミノピペラジン、トリエチレンテトラミン、N-ベンジルエチレンジアミン、トリエチレングリコールジアミン、ポオキシプロピレンジアミン、ポオキシプロピレントリアミン、グリセリルポリオキシプロピレントリアミン、3,3’-ジメチレンレンジ(ジシクロヘキシルアミン)、ビス(パラアミノヘキシル)メタン、イソホロンジアミン、ノルボルナンジメチルアミン、ジエチルトルエンジアミン等である。
【００３７】
具体例としては、Ｎ−ＡＥＰ、アミンＨＨ、ＴＥＴＡ、アンカミン１９２２Ａ、ハードナーＯＨ−８０２、ジェファーミンＥＤＲ−１４８、ジェファーミンＥＤＲ−２３０、ジェファーミンＥＤＲ−４００、ジェファーミンＥＤＲ−Ｔ−４０３などが挙げられる。更に未変性脂環式ポリアミンとしてはアンカミン２０４９、アンカミン２２６４、ＰＭＣＭ、ＩＰＤＡ、ＮＢＤＡ（以上ピーティアイジャパン（株）製）などがあげられる。
【００３８】
後述するようにウレタン分解物を硬化剤として含む場合には、粘度の高いウレタン分解物の粘度を調整するために、脂肪族アミン硬化剤を用いることが好ましい。また、エポキシ樹脂との反応速度を調整するためには、活性水素当量が１５０以下の脂肪族アミンを用いることが好ましい。活性当量がこの範囲を上回ると、反応性が低下し、硬化時間が長時間化する。この場合、短時間施工が困難になり道路舗装用としては適さなくなる。
【００３９】
具体例としては、脂肪族アミンとしてエチレンジアミン、ジエチレントリアミン、トリエチレンテトラミン、テトラエチレンペンタミン、ジエチルアミノプロピルアミン、ヘキサメチレンジアミン、ポリオキシエチレンジアミン、メチルペンタンジアミントリメチルヘキサメチレンジアミン、ジエチレングリコールジアミノプロピルエーテルが挙げられる。脂肪族環状アミンとしてはメタセンジアミン、イソホロンジアミン、メタキシレンジアミン、Ｎ−アミノエチルピペラジン、３，９−ビス（３−アミノプロピル）−２，４，８，１０−テトラオキサスピロ（５，５）ウンデカン、ビス（４−アミノ−３−メチルヘキシル）メタン、ビス（４−アミノヘキシル）メタン、ノルボルナンジアミン、パラアミノジシクロヘキシルアミン、１，２−ジアミノシクロヘキサンなどが挙げられる。
【００４０】
さらに耐熱性を付与させるために、アミン化合物としての芳香族アミンを用いることができる。芳香族アミンとして、ジアミノジフェニルメタン、ジアミノジフェニルスルホン、m-フェニレンジアミン、ポリアミノアミドが挙げられる。これらのアミン化合物は主剤のエポキシ樹脂と同様に、粘度、低温硬化性、耐熱性、接着性の点から適宜混合して使用することができる。また、固形のアミン化合物を液状アミン化合物で溶解し使用することも可能である。
【００４１】
また、変性脂肪族アミンを硬化剤として用いることも可能である。例えば、アンカミンＡＤ、アンカミンＴ−１、アンカミン１６４４、アンカミン１７６９、アンカミン１８３３、アンカミン１８５６、アンカミン２０８９Ｍ、アンカミン２０８９Ｊ、アンカミン２３９０、アンカミン２４１０、アンカミン２４２２、アンカミン２４３２、アンカミン２６０６、アンカミン２０４９、アンカミン２１６７、アンカミン２２６４（以上ピーティアイジャパン（株）製変性脂肪族アミン）が挙げられる。更にＥＨ−４２６−１、ＥＨ−４３３、ＥＨ−４２７、ＥＨ−２６７Ｓ、ＥＨ−４２７Ｅ、ＥＨ−４２４Ｂ、ＥＨ−２６７Ｗ、ＥＨ−４２５、ＥＨ４５８、ＥＨ−４７１、ＥＨ−４５１Ｄ、ＥＨ−４５１Ｂ、ＥＨ−４５１ＢＡ、ＥＨ−４５１Ｋ、ＥＨ−４５５、ＥＨ−２５３−９、ＥＨ−２５３−９Ａ、ＥＨ−２２７Ｂ、ＥＨ−４０６Ａ−２、ＥＨ−４６４ＥＨ−２６２Ｗ−４Ｃ、ＥＨ−４１９８−１、ＥＨ−４１９９−４、ＥＨ−４１９９−４Ｂ、ＥＨ−４６１、ＥＨ−２７３、ＥＨ−２３３Ｗ、ＥＨ−２３３Ｂ、ＥＨ−３８９５、ＥＨ−４０４などが挙げられる（以上、旭電化工業（株））。
【００４２】
変性脂環式ポリアミンを硬化剤として用いることも可能である。例えば、アンカミンＭＣＡ、アンカミン１６１８、アンカミン１７３２、アンカミン１８８４、アンカミン１９４３、アンカミン２０７４、アンカミン２１４３、アンカミン２１９９、アンカミン２２８０、アンカミン２５５８、アンカミン２５５９、アンカミン２５９６、アンカミン２６３１、アンカミン２６３２、アンカミン２２２８、アンカミン２４８９、アンカミン２５５８、アンカミン２５９７、アンカミン２６２０、アンカミンハードナーＰＨ−８１５、ハードナーＰＨ−８１６、ハードナーＰＨ−８２１、ハードナーＰＨ−８２６、ハードナーＰＨ−８７５、ハードナーＰＨ−８９５、（以上ピーティアイジャパン（株）製）が挙げられる。更にエポメートＢ００１、エポメートＢ００２、エポメートＢ００２Ｗ、エポメートＢ００２Ｒ、エポメートＣ００２、エポメートＮ００１、エポメートＮ００２、エポメートＰ００２、エポメートＲＸ２、エポメートＲＸ２２１、エポメートＲＸ３、エポメートＲＸ３２、エポメートＱＸ２、エポメートＱＸ３、エポメートＬＸ１Ｎ、エポメートＬＸ１Ｓ、エポメートＬＸ１ＳＷ、エポメートＲＤ１、エポメートＬＸ２Ｓ、エポメートＬＸ２Ｗ、エポメートＳＡ１、（以上ジャパンエポキシレジン社製）などの脂肪族アミン化合物が挙げられ、これら脂肪族アミンの２種以上を混合して使用することも可能である。またエポキシ樹脂に対する硬化剤の配合量は活性水素当量から配合量を決めることができるが、さらに低粘度化と低温反応性を考慮し、理論当量に従った配合量でもかまわない。
【００４３】
また、エポキシ樹脂の硬化剤としてウレタン分解物を使用することもできる。
【００４４】
ウレタン分解物は、ウレタン樹脂を熱及びまたは分解剤によって分解して得られた物質である。分解に要する加熱温度としては６０℃〜３００℃が好ましい。分解温度は分解剤の気化を考慮し沸点以下の温度で分解する方法が特に好ましい。具体的には１２０〜３００℃が好ましく、さらに好ましくは２００〜２８０℃である。これより温度が低いと分解反応が遅くなり工業的に不適であり、これより温度が高いと熱分解が激しくなり反応の制御が難しい。
【００４５】
ウレタン分解物を得るためのウレタン分解方法は開放型の加熱方法、密閉型の加熱方法により行うことができる。均質なウレタン分解物を得るには後者の加熱方法が良い。また、化学的に分解法する方法で用いられる分解剤としては、アミン類、ポリオール類、エステル類、有機酸、酸無水物、イソシアネート、エポキシ樹脂、高温高圧水などが挙げられる。これらの中でも反応性の高いアミン類、ポリオール類を用いた分解剤が好ましい。また、得られた分解物の性状としては、液状分解物から固形成分含有分解物のいずれも本実施の形態において使用することができる。
【００４６】
上記ウレタン分解物を製造するための装置である分解装置としては、反応釜、ニーダー、ミキサー等の混合機を用いたバッチ式のほか、押出機を用いた連続式まで適宜選択することが可能である。分解時間と分解効率の点から押出機を用いて分解剤と熱により分解する方法が特に好ましい。
【００４７】
さらに分解剤としてのアミン類の具体例としては、直鎖状脂肪族アミン、環状脂肪族アミン、芳香族アミン、および複素環式アミン等を挙げることができる。
【００４８】
より具体的には、直鎖状脂肪族アミンとしてはエチレンジアミン、テトラメチレンジアミン、ヘキサメチレンジアミン、２−エチルヘキシルアミン、モノエタノールアミン、ジエタノールアミン、トリエタノールアミン、イソプロパノールアミン、ｎ−プロピルアミン、ジ−ｎ−プロピルアミン、ｎ−アミルアミン、イソーブチルアミン、あるいはメチルジエチルアミン等が挙げられる。環状脂肪族アミンとしてはシクロヘキシルアミン、ピペラジン、ピペリジン等。芳香族アミンとしてはアニリン、トルイジン、ベンジルアミンあるいはクロロアニリンなどを挙げることができる。複素環式アミンとしてはピリジン、ピコリン、Ｎ−メチルモルフォリン、エチルモルフォリン、ピラゾール等が挙げられる。これらのアミン類は単独又は２種以上を混合して使用することができる。
【００４９】
また、分解剤としての有機酸または酸無水物の具体例としては、カルボキシル基を有する化合物や酸無水物としては、蟻酸、酢酸、プロピオン酸、酪酸、イソ酪酸、イタコン酸、プロピオール酸、オレイン酸、アクリル酸、メタクリル酸、シュウ酸、マレイン酸、フマル酸、フタル酸、イタコン酸、マロン酸、琥珀酸、アジピン酸、安息香酸、シトラコン酸、クロトン酸、グルタル酸、ヘキサン酸、グリコール酸、乳酸、リンゴ酸、酒石酸、クエン酸、糖酸、グリセリン酸、グルコン酸、サリチル酸、トリメリット酸、シクロペンタンテトラカルボンメチルヘキサヒドロフタル酸、ヘキサヒドロフタル酸、およびこれらの酸無水物やラクトンなどの分子内脱水をしている有機酸などである。さらには、グリシン、アラニン、バリン、ロイシン、イソロイシン、グルタミン、セリン、フェニルアラニン、グルタミン酸などのアミノ酸も利用できる。また、これらの物質を２種類以上混合して使用してもよい。
【００５０】
さらに分解剤としてのポリオール類の具体例としては、エチレングリコール、ジエチレングリコール、プロピレングリコール、トリメチレングリコール、１，４−ブタンジオール、１，５−ペンタジオール、１，６−ヘキサンジオール、ポリオキシエチレングリコール、ポリオキシプロピレングリコール、グリセリン、ポリエチレングリコールなどが挙げられる。
【００５１】
上述した分解剤を使用するには、例えば、アミン類単独、ポリオール類またはポリオールの金属アルコラート単独、アミン類とポリオール類またはポリオールの金属アルコラートとの混合などの形態で使用することができる。
【００５２】
ウレタン樹脂と分解剤の比はエポキシ樹脂との反応性、分解物の均一性、作業性の観点、得られる硬化樹脂組成物の物性から適宜決めることができる。アミン類が多量に存在する場合はガラス転移点の低下、機械特性の低下、吸水率の低下をともない硬化樹脂の十分な性能が得られない。さらに作業性の低下を招くので好ましくない。
【００５３】
また必要に応じて、これらの化合物にさらに分解が加速される添加剤を加えてもよい。添加剤の例としては、水、アルコールなどの希釈剤や、無機粒子や有機粒子などの充填材など、これら化合物の反応を極端に阻害しないものであれば添加することができる。
【００５４】
（硬化触媒）
前記構造式（１）に示すアルカノールアミン化合物は硬化触媒として作用するもので、前述のアミノ基を２個以上有したアミン化合物に事前に混合して使用するものである。
【００５５】
構造式（１）で示される化合物は構造鎖中にアミノ基と水酸基をそれぞれ１個有した脂肪族炭化水素化合物である。
【００５６】
具体例としてはモノエタノールアミン、３−アミノ−１−プロパノール、１−アミノ−２−プロパノール、４−アミノ−１−ブタノール、５−アミノ−１−ペンタノール、６−アミノ−１−ヘキサノール等のモノアルカノールアミン類が挙げられる。これらはエポキシ樹脂組成物の用途により、硬化速度、反応時の揮発性、硬化物の樹脂物性の点から適宜選択することが可能であるが、速硬化性がより向上するため特にモノエタノールアミンを用いることが好ましい。
【００５７】
アルカノールアミン化合物のエポキシ樹脂組成物に対する添加量は１０ｗｔ％以下で用いるのが好ましい。１０ｗｔ％を超えて使用するとエポキシ樹脂組成物のガラス転移点が低下し、機械特性の低下など硬化したエポキシ樹脂組成物の物性低下を招くため好ましくない。
【００５８】
また、アルカノールアミン化合物は、フェノール硬化系、酸無水物硬化系、ポリアミド硬化系、イミダゾール硬化系等用いたエポキシ樹脂組成物にも応用することも可能である。
【００５９】
例えば、フェノール硬化系、酸無水物硬化系に使用する場合には、エポキシ樹脂とフェノール化合物または酸無水物化合物を混合したものを用意し、アルカノールアミンを使用時に混合する方法がある。また、エポキシ樹脂とフェノール化合物あるいは酸無水化合物を個別に用意し、使用時に混合する方法でも良い。
【００６０】
また、ポリアミド硬化系、イミダゾール硬化系の場合には、主剤としてエポキシ樹脂を用意し、アルカノールアミンとポリアミド化合物またはイミダゾール化合物とを混合したものと使用時に混合する方法で使用することが可能である。
【００６１】
（その他の添加剤）
硬化剤にウレタン分解物を含む場合、ウレタン分解物のオリゴマー成分のポリオール水酸基及び、アルカノールアミンの水酸基を考慮し、主剤のエポキシ樹脂側にイソシアネート化合物を添加することも可能である。これによってさらに低温で短時間硬化と特に機械特性を向上させることができる。
【００６２】
イソシアネート化合物としては，１分子中に２個以上のイソシアネート基を有するものであれば良く、特に限定されるものではない。具体的例としては、１，５−ナフタレンジイソシアネート、４，４’−ジフェニルメタンジイソシアネート、４，４’−ジフェニルジメチルメタンジイソシアネート、４，４’−ジベンジルイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート、ブタン−１，４−ジイソシアネート、ヘキサメチレンジイソシアネート、２，２，４−トリメチルヘキサメチレンジイソシアネート、シクロヘキサン−１，４−ジイソシアネート、キシリレンジイソシアネート、イソホロンジイソシアネート、ピリジンジイソシアネート、ジシクロヘキシルメタン−４，４−ジイソシアネート、メチルシクロヘキサンジイソシアネート等のジイソシアネート化合物、ジメチレントリフェニルメタンテトライソシアネート、トリフェニルメタントリイソシアネート、ポリメチレンポリフェニルポリイソシアネート等の多官能イソシアネート化合物、グリセリンやトリメチロールプロパン等のポリオール類と上記ジイソシアネート化合物との付加反応物等が挙げられる。これらのイソシアネート化合物は、単独で用いても２種以上を混合して用いてもよい。
【００６３】
さらに、使用時間を延長する目的と高温での反応性を考慮し、ブロックイソシアネートの使用も可能であり、その具体例としては、オキシム系化合物、フェノール系化合物、アルコール系化合物、ラクタム系化合物、アミド系化合物、エポキシ系化合物、メルカプタン系化合物、イミド系化合物、アミン系化合物、イミダゾール化合物、活性メチレン化合物、尿素系化合物、イミン系化合物などでブロックしたものが使用できる。これらのブロックイソシアネートは、硬化時の屋外施工温度、解離温度、材料の着色性、材料の均一分散性、耐薬品性、耐溶剤性からブロック剤を適宜選択することが可能である。
【００６４】
また、接着性をさらに向上せるための接着性付与剤、塗料定着剤、酸化防止剤、カップリング剤、着色剤等を配合することもできる。
【００６５】
（骨材）
主剤と硬化剤と硬化触媒からなる二液型エポキシ樹脂の他、骨材等を混合し、道路舗装用のエポキシ樹脂組成物として使用することが可能である。骨材は、舗装の機械的強度を向上させるために使用するものであり、無機系、金属系、有機系などを用いることができるが、無機系のものを使用することがより好ましい。
【００６６】
骨材の平均粒径は０．２ｍｍから２０ｍｍが好ましく、０．５ｍｍから１０ｍｍの範囲のものがより好ましい。平均粒径は用途により適宜選択することができる。平均粒径が０．２ｍｍを下回った場合、土木・建築等の用途に用いる場合には樹脂組成物の配合が困難となり、均一分散した舗装用樹脂組成物を得ることが困難となる。一方、平均粒径が１０ｍｍを上回った場合、舗装表面の粗度が高く、歩行に不適切であるばかりでなく、その上を走行する自動車タイヤの摩耗が促進され、好ましくない。
【００６７】
骨材の形状としては、破砕状、球状、亜球状、鱗片状、繊維状のものを使用することができる。
【００６８】
無機系骨材としては、天然骨材と人工骨材とあり、天然骨材としては、海砂利、川砂利、山砂利、砂、珪石などの自然石材、あるいは、大磯、那智黒、淡那智、大和五色、美砂、鳴門赤、天草、桃山、鹿島などと呼ばれている石材も用いることができる。その他、貝類の破砕品なども使用できる。一方、人工骨材としては、セラミックボール、ガラスの破砕品、陶器の破砕物、アルミナ、溶融シリカ、結晶性シリカ、タルク、ケイ酸カルシウム、炭酸カルシウム、硫酸バリウム、マグネシア、窒化ケイ素、窒化ホウ素、窒化アルミニウム、酸化マグネシウム、酸化ベリリウム、雲母等が挙げられる。金属骨材としては鉄、アルミ、ニッケル、真鍮、銅、など及びそれらの合金等を使用することができる。
【００６９】
また、有機系骨材としては、木粉、木質チップ、竹チップ、もみがら、サトウキビなどの植物質のものも使用できる。さらに各種プラスチック廃材も利用可能で、熱硬化性樹脂と熱可塑性樹脂の破砕物があり、熱硬化性樹脂としては、完全硬化したエポキシ樹脂、フェノール樹脂、ウレタン樹脂、メラミン樹脂、などがあり、熱可塑性樹脂としては、ポリエチレン、ポリプロピレン、ポリスチレン、ポリエステル、アクリル樹脂、ＡＢＳ樹脂、ＭＢＳ樹脂、塩ビ、ポリアミド樹脂などがある。その他シリコン樹脂、シリコーンゴム、フッ素ゴム、ブチルゴムなども使用可能でさらに各種エンジニアリングプラスチック破砕物などを添加することができる。
【００７０】
これらの無機系、有機系の骨材は、２種以上を混合して使用することも可能である。
【００７１】
骨材には、さらに路面のクラック発生を抑え、補強効果を狙って繊維状のものを配合することもできる。繊維状の骨材としては、チタニア、ホウ酸アルミニウム、炭化ケイ素、窒化ケイ素、チタン酸カリウム、塩基性マグネシウム、酸化亜鉛、グラファイト、マグネシア、硫酸カルシウム、ホウ酸マグネシウム、二ホウ化チタン、α−アルミナ、クリソタイル、ワラストナイトなどのウィスカー類、また、Ｅガラス繊維、シリカアルミナ繊維、シリカガラス繊維などの非晶質繊維の他チラノ繊維（シリコン、チタンまたはジルコニウム、炭素、酸素からなるセラミック連続繊維）、炭化ケイ素繊維、ジルコニア繊維、γアルミナ繊維、α−アルミナ繊維、ＰＡＮ系炭素繊維、ピッチ系炭素繊維などの結晶性繊維などがある。以上の繊維状充填材としては平均繊維径０．５ｍｍ以下平均繊維長１０ｍｍ以下のものがアスファルト等の空隙への充填性の点で好ましい。
【００７２】
さらに耐クラック性を向上させるため、また、耐衝撃性を向上させる目的で熱可塑性樹脂、ゴム成分、各種オリゴマーなどを添加しても良い。熱可塑性樹脂の具体例としては、ブチラール樹脂、ポリアミド樹脂、芳香族ポリエステル樹脂、フェノキシ樹脂、ＭＢＳ樹脂、ＡＢＳ樹脂また、シリコーンオイル、シリコン樹脂、シリコーンゴム、フッ素ゴムなどにより変性することができる。また、各種プラスチック粉末、各種エンジニアリングプラスチック粉末などを添加することができる。
【００７３】
（土木建築用エポキシ樹脂組成物）
本実施形態におけるニ液型エポキシ樹脂組成物はエポキシ樹脂組成物として使用できる。エポキシ樹脂組成物として使用する場合、主剤となるエポキシ樹脂と、このエポキシ樹脂を硬化させるための脂肪族アミンと、アルカノールアミン及びウレタン分解物とから成る硬化剤等を用いる。現場でこれらの主剤とアルカノールアミン化合物を含む硬化剤を配合後、混合装置としてコンクリートミキサー、強制混合ミキサー、自公転式混合装置、万能混合機等を用いて均一に混合し施工することにより使用することができる。
【００７４】
（エポキシ樹脂組成物の配合比）
主剤（エポキシ樹脂）と硬化剤の配合比は、主剤のエポキシ当量に対して硬化剤の活性水素当量に相当するポリウレタン分解物とアミン化合物を混合することにより行うことが適切である。施工時間の短縮を目的として硬化剤成分を適宜選択し、理論当量より過剰に増量することも可能である。作業性を考慮した場合、樹脂主剤１００重量部に対して硬化剤２５〜７５重量部程度を配合することが好ましい。
【００７５】
また、硬化剤のウレタン分解物と脂肪族アミン化合物の配合比は、特に限定されるわけではないが、２：１〜１：２の範囲で配合することが好ましい。脂肪族アミン化合物の量がこの範囲を下回った場合には、樹脂組成物の粘度が上昇して作業性が低下する。一方、ウレタン分解物の量がこの範囲を下回った場合、樹脂組成物の硬化物の機械的特性が低下し、土木建築用接着用組成物としては不適当となる。また、硬化樹脂の強度を向上させる目的でシリカ等の骨材を添加することも可能である。
【００７６】
（道路舗装用エポキシ樹脂組成物の配合比）
更に、道路舗装用として本実施形態におけるエポキシ樹脂組成物を使用する場合、前述したエポキシ樹脂組成物に骨材を配合することにより用いることができる。骨材の配合比は使用する用途と作業性の観点から配合量を決めることができる。エポキシ樹脂組成物の総量に対して骨材の配合比が５０重量％〜９８重量％の範囲で使用でき、好ましくは９５重量％以下である。骨材成分が多い場合、流動性、細部への充填性、道路舗装用材料としてのアスファルトへの付着性、骨材層の強度低下につながってしまうため好ましくない。一方、樹脂量が多い場合は、車輌の通行にともない施工面の磨耗量が激しくなり好ましくない。
【００７７】
エポキシ樹脂組成物の樹脂成分と骨材の混合は混合装置を用いる。混合装置としてコンクリートミキサー、強制混合ミキサー、自公転式混合装置、万能混合機、押出し機、三本ロール、ボールミル、らいかい機、ホモジナィザー、ヘンシェルミキサー等を用いると樹脂成分と骨材成分とを均一に混合することによって得られる。
【００７８】
本実施形態における道路舗装用エポキシ樹脂組成物の舗装道路への施工方法としては次のような方法を用いることができる。あらかじめ、前述のように樹脂成分と骨材を混合し、透水アスファルト層表面に均一かつ平滑に塗布分散する。その後、タイヤローラー車等でアスファルト表面の間隙に充填施工し、養生する。これにより舗装道路構築物として使用することが可能になる。
【００７９】
エポキシ樹脂組成物の硬化は屋外の低温から室温また加熱硬化することも可能である。舗装施工後、交通開放に要する時間は３時間以内が好ましい。従って、エポキシ樹脂組成物の硬化条件として−１０℃を越える低温の場合は反応時間がかかりすぎるため好ましくない。
【００８０】
本実施形態における舗装用エポキシ樹脂組成物は、特に透水性舗装に適用することが好ましい。また、アスファルト、コンクリート構造体のクラックに充填する常温硬化エポキシ樹脂補修材料や塗料としての使用も可能である。その他の用途としては、建築材料分野の組成物、耐熱接着剤や耐熱塗料としての使用も可能である。
【００８１】
本実施形態に関わるエポキシ樹脂組成物及びエポキシ樹脂組成物の性能評価のためにおこなった試験に関し、以下に詳細に説明する。
【００８２】
（使用した原料）
【表１】
2007246601.tif 000005
【００８３】
表１に各試験に使用する原料を記載した。
【００８４】
エポキシ樹脂として３種類（Ａ：ビスフェノールＡ型エポキシ樹脂（エポキシ当量  １９０）、Ｂ：ビスフェノールＦ型エポキシ樹脂（エポキシ当量  １７０）、Ｃ：１，６−ヘキサンジオールジグリシジルエーテル（エポキシ当量  １５１））用いた。
【００８５】
また硬化剤としては脂肪族アミン２種類（Ａ：ジェファーミンＥＤＲ１４８（活性水素当量  ３７）、Ｂ：トリエチレンテトラミン  （活性水素当量  ２４．４））、硬化触媒としてモノエタノールアミン（活性水素当量  ３０．５）を用いた。
【００８６】
また、道路舗装用エポキシ樹脂組成物の評価のために混合する骨材は、黒色パームス骨材（平均粒径１．２ｍｍ）を使用した。
【００８７】
また、ウレタン分解物は次のような方法によって作製した。
【００８８】
〔ウレタン分解物Ａ〕
廃冷蔵庫から回収した硬質ウレタン樹脂の粗粉砕品を、表２の配合比に従って、分解剤のジエタノールアミンを均一混合処理した。分解装置は東芝機械製二軸押出し機を用いて温度条件２５０℃、スクリュ回転数１５０ｒｐｍ、フィダー回転数２０ｒｐｍで硬質ウレタン分解物を作製した。
【００８９】
〔ウレタン分解物Ｂ〕
廃冷蔵庫から回収した硬質ウレタン樹脂を粗粉砕し、混入した樹脂不純物を除去した後、表２の配合比に従って、分解剤のジエタノールアミンを均一混合処理した。分解装置は東芝機械製二軸押出し機を用いて温度条件２５０℃、スクリュ回転数１５０ｒｐｍ、フィダー回転数２０ｒｐｍで硬質ウレタン分解物を作製した。
【００９０】
〔ウレタン分解物Ｃ〕
廃自動車から回収した軟質ウレタン樹脂を粗粉砕し、表２の配合比に従って、分解剤のジエタノールアミンを均一混合処理し、分解装置は東芝機械製二軸押出し機を用いて温度条件２５０℃、スクリュ回転数１５０ｒｐｍ、フィダー回転数２０ｒｐｍで軟質ウレタン分解物を作製した。
【表２】
2007246601.tif 000006
【００９１】
(エポキシ樹脂組成物の発熱特性の評価)
アルカノールアミンの硬化時間を評価する為にエポキシ樹脂組成物を作製し、発熱曲線を取得した。
【実施例１】
【００９２】
エポキシ樹脂としてビスフェノールＡ型エポキシ樹脂（エポキシ当量１９０）、硬化剤としてトリエチレンテトラミン（活性水素当量  ２７）、硬化触媒としてモノエタノールアミンを用いた。エポキシ樹脂及び硬化剤の割合が、それぞれ８７．６重量％、１２．４重量％となるようにし、硬化触媒はエポキシ樹脂量に対して無添加（０％）、０．９％、２％、４％、６％添加した。
【表３】
2007246601.tif 000007
【００９３】
それぞれの材料をポリ容器に添加し、自公転式混合機で一分間混合して均一な混合物となるようにした。混合機の設定条件は自転４００ｒｐｍ、公転２０００ｒｐｍである。
【００９４】
その後ポリ容器内に温度センサーを挿入し、２５℃雰囲気での時間による発熱曲線を取得した。硬化触媒の添加量毎の発熱曲線を図１に示す。
【実施例２】
【００９５】
エポキシ樹脂としてビスフェノールＡ型エポキシ樹脂（エポキシ当量１９０）、硬化剤としてトリエチレングリコールジアミン（活性水素当量  ３７）、硬化触媒としてモノエタノールアミンを用いた。エポキシ樹脂及び硬化剤の割合が、それぞれ８７．６重量％、１２．４重量％となるようにし、硬化触媒はエポキシ樹脂量に対して無添加（０％）、０．９％、２％、４％、６％添加した（表３参照）。
【００９６】
エポキシ樹脂の作製及び発熱曲線の取得方法は実施例１と同じである。硬化触媒の添加量毎の発熱曲線を図２に示した。 
エポキシ樹脂組成物は熱硬化性樹脂であり、発熱までの時間が短時間な程硬化時間が短時間化するといえる。硬化剤にアルカノールアミン化合物としてモノエタノールアミンを添加した場合に、その添加量が多いほど発熱のピークに達するまでの時間が早いことが、図１及び図２に示した発熱曲線から明らかである。
【００９７】
（エポキシ樹脂組成物の物性及び硬化時間の評価）
【実施例３】
【００９８】
（試験サンプルの作製及び試験方法）
主剤としてエポキシ樹脂Ａを７０重量部とエポキシ樹脂Ｃを３０重量部、硬化剤として脂肪族アミンＡを９重量部とモノエタノールアミンを２重量部使用した（表４参照）。これらは万能混合機を用いて均一に混合してエポキシ樹脂組成物を作製した。これをエポキシ樹脂組成物として、表４の配合比に従って骨材を７３０重量部添加し、さらに均一に混合した。
【表４】
2007246601.tif 000008
【００９９】
評価用試験サンプルは、更に金属性成形型枠に充填し成形体として作製した。得られた成形体を室温で７日放置した後、表５に示す、粘度、指触乾燥性、曲げ強度、圧縮強度、引張り強度及び伸び率を測定した。
【０１００】
また、ラベリング試験では、基材となる透水アスファルトを作製し、表面層に骨材とエポキシ樹脂を混合した材料をすり込んだ。その後、ローラー加圧により成形体を作製し、２５℃で一週間室温放置して試験用サンプルとした。測定温度０℃において回転体に取り付けたチェーンの開放端が供試体表面に衝突する衝撃によって供試体表面の磨り減り量を測定する方法によりラベリングテストをおこなった。試験条件は、車輪の回転数２００ｒｐｍ，車輪と供試体上面の間隔４ｃｍ、試験時間９０分、チェーンはサイドチェーンでおこなった。
【０１０１】
更に高温ねじれ抵抗性試験では、ラベリング試験と同様に試験用サンプルを作製した後、測定温度４５℃での高温ねじれ性を試験した。試験は、タイヤを試験片に接触させ、ねじれ作用によるアスファルト混合物の骨材の飛散抵抗性を計測するために、舗装表面の沈下量をレーザー変位計により測定した。測定値は沈下を開始した時間を記した。測定条件は、試験輪としてソリッドタイヤを用い、搭載荷重６８６Ｎ，走行回転数１０．５ｒｐｍ，走行半径１０ｃｍ，試験時間１２０分、最大変異量１０ｍｍでおこなった。
【０１０２】
結果を表６に示す。
【表５】
2007246601.tif 000009
【表６】
2007246601.tif 000010
【実施例４】
【０１０３】
脂肪族アミンＡの変わりに脂肪族アミンＢを２０重量部、骨材を８００重量部使用した（表４参照）ことを除き実施例３と同様に評価用試験サンプルを作製し、評価を行った。結果を表６に列記した。
【実施例５】
【０１０４】
脂肪族アミンＡを２０重量部、脂肪族アミンＢを５重量部、更にウレタン分解物Ｃを２５重量部、モノエタノールアミンを３重量部使用した（表４参照）。また、骨材を１０００重量部使用したことを除き実施例３と同様に評価用試験サンプルを作製し、評価を行った。結果を表６に列記した。
【実施例６】
【０１０５】
硬化剤としてウレタン分解物Ｃの代わりにウレタン分解物Ａを２５重量部使用した（表４参照）ことを除き実施例５と同様に評価用試験サンプルを作製し、評価を行った。結果を表６に列記した。
【実施例７】
【０１０６】
主剤としてエポキシ樹脂Ａを３５重量部、エポキシ樹脂Ｂを３５、エポキシ樹脂Ｃを３０重量部使用した。硬化剤としてウレタン分解物Ａを２５重量部、脂肪族アミンＡを２０重量部、脂肪族アミンＢを５重量部、モノエタノールアミンを３重量部使用した（表４）。主剤とモノエタノールアミンを含む硬化剤の配合比は主剤／硬化剤＝１００／５０の重量比で計量し、万能子混合機を用いて均一に混合してエポキシ樹脂組成物を作製した。表４の配合比に従って骨材を１０００重量部添加し、さらに均一に混合した。
【０１０７】
評価用試験サンプル及び評価方法は実施例３と同様に行い、結果を表６に列記した。
【実施例８】
【０１０８】
硬化剤としての脂肪族アミンＡを１５重量部、脂肪族アミンＢを１０重量部に変えたことを除き実施例６と同様に評価用試験サンプルを作製し、評価を行った。結果を表６に併記した。
【実施例９】
【０１０９】
硬化剤としての脂肪族アミンＡを１０重量部、脂肪族アミンＢを１５重量部に変えたことを除き実施例６と同様に評価用試験サンプルを作製し、評価を行った。結果を表６に併記した。
【実施例１０】
【０１１０】
硬化剤としての脂肪族アミンＡを５重量部、脂肪族アミンＢを２０重量部に変えたことを除き実施例６と同様に評価用試験サンプルを作製し、評価を行った。結果を表６に併記した。
【実施例１１】
【０１１１】
主剤としてのエポキシ樹脂Ａを４０重量部、エポキシ樹脂Ｂを４０重量部、エポキシ樹脂Ｃを２０重量部に変えたことを除き実施例６と同様に評価用試験サンプルを作製し、評価を行った。結果を表６に併記した。
【実施例１２】
【０１１２】
主剤としてのエポキシ樹脂Ａを４２．５重量部、エポキシ樹脂Ｂを４２．５重量部、エポキシ樹脂Ｃを１５重量部に変えたことを除き実施例６と同様に評価用試験サンプルを作製し、評価を行った。結果を表６に併記した。
【実施例１３】
【０１１３】
主剤としてのエポキシ樹脂Ａを４５重量部、エポキシ樹脂Ｂを４５重量部、エポキシ樹脂Ｃを１０重量部に変えたことを除き実施例６と同様に評価用試験サンプルを作製し、評価を行った。結果を表６に併記した。
【０１１４】
（比較例１）
硬化剤中にモノエタノールアミンを配合しないことを除き実施例６と同様な方法で評価用試験サンプルを作製し、評価を行った。結果を表６に併記した。
【０１１５】
（結果）
表６から明らかなように、曲げ強度、圧縮強度、引っ張り強度等は従来と同程度の強度を保っているが、指触乾燥時間が２／９〜１／２程度に短縮されている。即ち、短時間硬化性に優れており、舗装施工後のラベリング試験およびねじれ性試験のいずれにおいても、優れた効果を発揮していることがわかる。また臭気もないため、作業性に優れ実用的である。
【０１１６】
以上、本実施形態における二液型エポキシ樹脂組成物は、硬化触媒としてアルカノールアミン化合物を使用することにより、短時間硬化が可能である。また、施工時の臭気も無く、硬化剤として作用する軟質ウレタン及び硬質ウレタン樹脂のいずれの分解樹脂に対してもエポキシ樹脂の硬化剤として適用でき、分解物の分離、精製、化学修飾すること無く利用できる。
【０１１７】
さらに、ウレタン分解物は低粘度で骨材との濡れ性に優れており、アスファルト層との親和性に優れたエポキシ樹脂の硬化剤となるため優れた作業性を有する。透水性舗装用エポキシ樹脂として長期に渡り道路性能を維持する道路舗装用エポキシ樹脂であり、廃ウレタン樹脂のリサイクル技術の点、安価なウレタン分解物を高付加価値なエポキシ樹脂の硬化剤に利用できる点においても工業的価値は大きいものである。
【図面の簡単な説明】
【０１１８】
【図１】モノエタノールアミン添加量毎の発熱曲線を示す図
【図２】モノエタノールアミン添加量毎の発熱曲線を示す図
【図１】
2007246601.tif 000013
【図２】
2007246601.tif 000014